(57)【要約】【課題】ノズル孔内面への撥液層の入り込み量を精度良く制御可能にする。【解決手段】ノズル孔に対応する孔部が形成される第１金属層と、前記第１金属層の表面及び前記孔部の内面とともに、前記第１金属層の裏面の前記孔部の開口周辺領域に形成される撥液層と、前記第１金属層の裏面側に形成される第２金属層と、を備え、前記第１金属層の裏面の前記撥液層は、前記第１金属層と前記第２金属層との間に挟まれていることを特徴とするノズルプレートを提供することにより、前記課題を解決する。【選択図】  図４
2008194903.tif 000002
【特許請求の範囲】
【請求項１】
ノズル孔に対応する孔部が形成される第１金属層と、
前記第１金属層の表面及び前記孔部の内面とともに、前記第１金属層の裏面の前記孔部の開口周辺領域に形成される撥液層と、
前記第１金属層の裏面側に形成される第２金属層と、を備え、
前記第１金属層の裏面の前記撥液層は、前記第１金属層と前記第２金属層との間に挟まれていることを特徴とするノズルプレート。
【請求項２】
ノズル孔に対応する孔部を有する第１金属層を形成する工程と、
前記第１金属層の表面及び前記孔部の内面とともに、前記第１金属層の裏面の前記孔部の開口周辺領域に撥液層を形成する工程と、
オーバーハング電鋳によって、前記第１金属層の裏面の撥液層を覆うように、前記第１金属層の裏面側に第２金属層を形成する工程と、
を含むことを特徴とするノズルプレートの製造方法。
【請求項３】
前記第１金属層の孔部は、前記第１金属層の裏面側から表面側に向かって先広がりとなる逆テーパ状であることを特徴とする請求項２に記載のノズルプレートの製造方法。
【請求項４】
請求項１に記載のノズルプレートを備えたことを特徴とする液体吐出ヘッド。
【請求項５】
請求項４に記載の液体吐出ヘッドを備えたことを特徴とする画像形成装置。
【発明の詳細な説明】
【技術分野】
【０００１】
本発明はノズルプレート及びその製造方法、並びに液体吐出ヘッド及び画像形成装置に係り、特に、ノズル（ノズル孔）からインク滴を吐出させるインクジェット方式の液体吐出ヘッドに備えられるノズルプレートに関する。
【背景技術】
【０００２】
一般に、インクジェット記録装置の記録ヘッド（インクジェットヘッド）は、複数のノズル孔が形成されるノズル形成基板（ノズルプレート）を備え、例えば圧電素子や発熱素子などのエネルギー発生手段を利用して、圧力室内のインクを加圧することにより、圧力室に連通するノズルからインク滴をそれぞれ吐出して記録媒体上に記録を行う。
【０００３】
ノズルプレートには、例えば、導電性基材上にノズル孔に対応したレジストパターンを形成した後、導電性基材上にニッケル等の金属材料をレジストパターンの一部に覆い被さるように析出させるオーバーハング電鋳を行うことによって、インク吐出側に向かって先細となるラッパ状（Ｒ状）のノズル孔が形成されているものがある。このようなノズル孔の形状によれば、エネルギー発生手段により与えられた吐出エネルギーの損失を低く抑えることができるので、インクジェットヘッドの吐出効率を向上させることができる。
【０００４】
また、インクジェットヘッドにおいては、ノズル孔の形状や精度などがインク滴の吐出特性に影響を与えるとともに、ノズルプレートの表面特性がインク滴の吐出特性に影響を与えることが知られている。例えば、ノズルプレート表面のノズル周辺部にインクが付着すると、インク滴の吐出方向が曲げられたり、インク滴の大きさのバラツキが生じたり、インク滴の吐出速度が不安定になる等の弊害が生じる。これらの弊害を防止するため、一般的にノズルプレートの表面（インク吐出面）には撥液膜（撥液性被膜）が形成されており、インク滴の吐出特性の安定化が図られている。
ノズルプレート表面に撥液膜を形成するために、ノズル孔内部にレジストでマスキングしてから撥液膜を形成する方法が知られている（例えば、特許文献１参照）。しかしながら、この方法では、メニスカスがノズルプレート表面に近い側で振動することになり、ノズルプレート表面にインクが塗れ広がってしまい、インク滴の吐出特性が不安定になってしまう。
【０００５】
一方、特許文献２では、インク滴の安定吐出を実現させるために、ノズルプレート表面を被覆する撥液層（撥インク性被覆層）の一部をノズル孔内面に入り込ませたノズルプレートが開示されている。
【特許文献１】特開２００１−３８９１３号公報
【特許文献２】特開２００１−１８７４５３号公報
【発明の開示】
【発明が解決しようとする課題】
【０００６】
しかしながら、特許文献２に記載されたノズルプレートでは、ノズル孔内面への撥液層の入り込み量を、加圧加熱によりノズル内部へ入り込ませた感光性樹脂フィルムにより規定しているが、温度分布、圧力分布等を考えると、撥液層の入り込み量を全面均一に実現することは困難である。
【０００７】
また、同文献に記載のノズルプレートでは、撥液層はフッ素系高分子材の共析めっきで形成されているが、ノズル孔内面に共析めっき層分の段差が形成されてしまい、スムーズなインク流れを阻害してしまうといった問題もある。
【０００８】
本発明は、このような事情に鑑みてなされたもので、ノズル孔内面への撥液層の入り込み量を精度良く制御可能なノズルプレート及びその製造方法、並びに液体吐出ヘッド及び画像形成装置を提供することを目的とする。
【課題を解決するための手段】
【０００９】
前記目的を達成するために、請求項１に記載の発明は、ノズル孔に対応する孔部が形成される第１金属層と、前記第１金属層の表面及び前記孔部の内面とともに、前記第１金属層の裏面の前記孔部の開口周辺領域に形成される撥液層と、前記第１金属層の裏面側に形成される第２金属層と、を備え、前記第１金属層の裏面の前記撥液層は、前記第１金属層と前記第２金属層に挟まれていることを特徴とするノズルプレートを提供する。
【００１０】
本発明によれば、第１金属層の表面から孔部内面を介して裏面に沿って撥液層をコ字状に配置したことにより、ノズル孔内面への撥液層の入り込み量を第１金属層の厚さに応じて精度良く制御することが可能となる。これにより、ノズル孔内部のメニスカス位置を正確に規定することができ、吐出安定性が向上する。
【００１１】
また、前記目的を達成するために、請求項２に記載の発明は、ノズル孔に対応する孔部を有する第１金属層を形成する工程と、前記第１金属層の表面及び前記孔部の内面とともに、前記第１金属層の裏面の前記孔部の開口周辺領域に撥液層を形成する工程と、オーバーハング電鋳によって、前記第１金属層の裏面の撥液層を覆うように、前記第１金属層の裏面側に第２金属層を形成する工程と、を含むことを特徴とするノズルプレートの製造方法を提供する。
【００１２】
本発明によれば、第１金属層の表面から孔部内面を介して裏面に沿って撥液層をコ字状に形成するとともに、オーバーハング電鋳によって第１金属層の裏面側に第２金属層を形成することで、ノズル孔内面に段差を生じさせることなく、第１金属層の厚さに応じてノズル孔内面への撥液層の入り込み量を精度良く制御可能となる。これにより、ノズル孔内部のメニスカス位置を正確に規定することができるとともに、ノズル孔内部のインク流れをスムーズにすることが可能となり、吐出安定性が向上する。
【００１３】
また、第１金属層の形成後に撥液層を形成してから第２金属層の形成を行うので、ノズルプレート作製後に撥液層を後加工する場合に比べて工程の簡素化が可能であり、ノズルプレートの生産性が向上する。
【００１４】
撥液層の形成後に、第１金属層の裏面の撥液層を所望の形状にパターニングしてからオーバーハング電鋳を行う態様や、第１金属層の裏面に最初から所望の形状の撥液層を形成してしまい、オーバーハング電鋳を行う態様がある。後者の態様は、撥液層の形成後にパターニングを行う工程が不要となり工程短縮化が可能である。
【００１５】
請求項３に記載の発明は、請求項２に記載のノズルプレートの製造方法であって、前記第１金属層の孔部は、前記第１金属層の裏面側から表面側に向かって先広がりとなる逆テーパ状であることを特徴とする。
【００１６】
請求項３の態様によれば、ノズル孔が内側に括れた形状となり、ノズル孔におけるメニスカスのクリップポイントが更に明確化し、流路抵抗も下がる。
【００１７】
また、前記目的を達成するために、請求項４に記載の発明は、請求項１に記載のノズルプレートを備えたことを特徴とする液体吐出ヘッドを提供する。
【００１８】
更に、前記目的を達成するために、請求項５に記載の発明は、請求項４に記載の液体吐出ヘッドを備えたことを特徴とする画像形成装置を提供する。
【発明の効果】
【００１９】
本発明によれば、第１金属層の表面から孔部内面を介して裏面に沿って撥液層をコ字状に配置したことにより、ノズル孔内面への撥液層の入り込み量を第１金属層の厚さに応じて精度良く制御することが可能となる。これにより、ノズル孔内部のメニスカス位置を正確に規定することができ、吐出安定性が向上する。
【発明を実施するための最良の形態】
【００２０】
以下、添付図面に従って本発明の好ましい実施の形態について詳説する。
【００２１】
まず、本発明に係る画像形成装置としての一実施形態であるインクジェット記録装置について説明する。図１は、インクジェット記録装置の概略を示す全体構成図である。図１に示すように、このインクジェット記録装置１０は、インクの色毎に設けられた複数の記録ヘッド１２Ｋ、１２Ｃ、１２Ｍ、１２Ｙを有する印字部１２と、各記録ヘッド１２Ｋ、１２Ｃ、１２Ｍ、１２Ｙに供給するインクを貯蔵しておくインク貯蔵／装填部１４と、記録紙１６を供給する給紙部１８と、記録紙１６のカールを除去するデカール処理部２０と、前記印字部１２のノズル面（インク吐出面）に対向して配置され、記録紙１６の平面性を保持しながら記録紙１６を搬送する吸着ベルト搬送部２２と、印字部１２による印字結果を読み取る印字検出部２４と、印画済みの記録紙（プリント物）を外部に排紙する排紙部２６と、を備えている。
【００２２】
図１では、給紙部１８の一例としてロール紙（連続用紙）のマガジンが示されているが、紙幅や紙質等が異なる複数のマガジンを併設してもよい。また、ロール紙のマガジンに代えて、又はこれと併用して、カット紙が積層装填されたカセットによって用紙を供給してもよい。
【００２３】
ロール紙を使用する装置構成の場合、図１のように、裁断用のカッター２８が設けられており、該カッター２８によってロール紙は所望のサイズにカットされる。カッター２８は、記録紙１６の搬送路幅以上の長さを有する固定刃２８Ａと、該固定刃２８Ａに沿って移動する丸刃２８Ｂとから構成されており、印字裏面側に固定刃２８Ａが設けられ、搬送路を挟んで印字面側に丸刃２８Ｂが配置されている。なお、カット紙を使用する場合には、カッター２８は不要である。
【００２４】
複数種類の記録紙を利用可能な構成にした場合、紙の種類情報を記録したバーコードあるいは無線タグ等の情報記録体をマガジンに取り付け、その情報記録体の情報を所定の読取装置によって読み取ることで、使用される用紙の種類を自動的に判別し、用紙の種類に応じて適切なインク吐出を実現するようにインク吐出制御を行うことが好ましい。
【００２５】
給紙部１８から送り出される記録紙１６はマガジンに装填されていたことによる巻き癖が残り、カールする。このカールを除去するために、デカール処理部２０においてマガジンの巻き癖方向と逆方向に加熱ドラム３０で記録紙１６に熱を与える。このとき、多少印字面が外側に弱いカールとなるように加熱温度を制御するとより好ましい。
【００２６】
デカール処理後、カットされた記録紙１６は、吸着ベルト搬送部２２へと送られる。吸着ベルト搬送部２２は、ローラー３１、３２間に無端状のベルト３３が巻き掛けられた構造を有し、少なくとも印字部１２のノズル面及び印字検出部２４のセンサ面に対向する部分が平面をなすように構成されている。
【００２７】
ベルト３３は、記録紙１６の幅よりも広い幅寸法を有しており、ベルト面には多数の吸引孔（不図示）が形成されている。図１に示したとおり、ローラー３１、３２間に掛け渡されたベルト３３の内側において印字部１２のノズル面及び印字検出部２４のセンサ面に対向する位置には吸着チャンバー３４が設けられており、この吸着チャンバー３４をファン３５で吸引して負圧にすることによってベルト３３上の記録紙１６が吸着保持される。
【００２８】
ベルト３３が巻かれているローラー３１、３２の少なくとも一方にモータ（不図示）の動力が伝達されることにより、ベルト３３は図１において、時計回り方向に駆動され、ベルト３３上に保持された記録紙１６は、図１の左から右へと搬送される。
【００２９】
縁無しプリント等を印字するとベルト３３上にもインクが付着するので、ベルト３３の外側の所定位置（印字領域以外の適当な位置）にベルト清掃部３６が設けられている。ベルト清掃部３６の構成について詳細は図示しないが、例えば、ブラシ・ロール、吸水ロール等をニップする方式、清浄エアーを吹き掛けるエアーブロー方式、あるいはこれらの組み合わせなどがある。清掃用ロールをニップする方式の場合、ベルト線速度とローラー線速度を変えると清掃効果が大きい。
【００３０】
なお、吸着ベルト搬送部２２に代えて、ローラー・ニップ搬送機構を用いる態様も考え
られるが、印字領域をローラー・ニップ搬送すると、印字直後に用紙の印字面にローラーが接触するので、画像が滲み易いという問題がある。従って、本例のように、印字領域では画像面と接触させない吸着ベルト搬送が好ましい。
【００３１】
吸着ベルト搬送部２２により形成される用紙搬送路上において印字部１２の上流側には、加熱ファン４０が設けられている。加熱ファン４０は、印字前の記録紙１６に加熱空気を吹きつけ、記録紙１６を加熱する。印字直前に記録紙１６を加熱しておくことにより、インクが着弾後乾き易くなる。
【００３２】
印字部１２は、最大紙幅に対応する長さを有するライン型ヘッドを紙搬送方向（副走査方向）と直交する方向（主走査方向）に配置した、いわゆるフルライン型のヘッドとなっている。印字部１２を構成する各記録ヘッド１２Ｋ、１２Ｃ、１２Ｍ、１２Ｙは、本インクジェット記録装置１０が対象とする最大サイズの記録紙１６の少なくとも一辺を超える長さにわたってインク吐出口（ノズル）が複数配列されたライン型ヘッドで構成されている。
【００３３】
記録紙１６の搬送方向（紙搬送方向）に沿って上流側（図１の左側）から黒（Ｋ）、シアン（Ｃ）、マゼンタ（Ｍ）、イエロー（Ｙ）の順に各色インクに対応した記録ヘッド１２Ｋ、１２Ｃ、１２Ｍ、１２Ｙが配置されている。記録紙１６を搬送しつつ各記録ヘッド１２Ｋ、１２Ｃ、１２Ｍ、１２Ｙからそれぞれ色インクを吐出することにより記録紙１６上にカラー画像を形成し得る。
【００３４】
このように、紙幅の全域をカバーするフルラインヘッドがインク色毎に設けられてなる印字部１２によれば、紙搬送方向（副走査方向）について記録紙１６と印字部１２を相対的に移動させる動作を一回行うだけで（すなわち、一回の副走査で）記録紙１６の全面に画像を記録することができる。これにより、記録ヘッドが紙搬送方向と直交する方向（主走査方向）に往復動作するシャトル型ヘッドに比べて高速印字が可能であり、生産性を向上させることができる。
【００３５】
なお本例では、ＫＣＭＹの標準色（４色）の構成を例示したが、インク色や色数の組み合わせについては本実施形態には限定されず、必要に応じて淡インク、濃インクを追加してもよい。例えば、ライトシアン、ライトマゼンタ等のライト系インクを吐出する記録ヘッドを追加する構成も可能である。
【００３６】
図１に示したように、インク貯蔵／装填部１４は、各記録ヘッド１２Ｋ、１２Ｃ、１２Ｍ、１２Ｙに対応する色のインクを貯蔵するタンクを有し、各タンクは図示を省略した管路を介して各記録ヘッド１２Ｋ、１２Ｃ、１２Ｍ、１２Ｙと連通されている。また、インク貯蔵／装填部１４は、インク残量が少なくなるとその旨を報知する報知手段（表示手段、警告音発生手段等）を備えるとともに、色間の誤装填を防止するための機構を有している。
【００３７】
印字検出部２４は、印字部１２の打滴結果を撮像するためのイメージセンサ（ラインセンサ等）を含み、該イメージセンサによって読み取った打滴画像からノズルの目詰まりその他の吐出不良をチェックする手段として機能する。
【００３８】
本例の印字検出部２４は、少なくとも各記録ヘッド１２Ｋ、１２Ｃ、１２Ｍ、１２Ｙによるインク吐出幅（画像記録幅）よりも幅の広い受光素子列を有するラインセンサで構成される。このラインセンサは、赤（Ｒ）の色フィルタが設けられた光電変換素子（画素）
がライン状に配列されたＲセンサ列と、緑（Ｇ）の色フィルタが設けられたＧセンサ列と、青（Ｂ）の色フィルタが設けられたＢセンサ列とからなる色分解ラインＣＣＤセンサで構成されている。なお、ラインセンサに代えて、受光素子が二次元配列されて成るエリアセンサを用いることも可能である。
【００３９】
印字検出部２４は、各色の記録ヘッド１２Ｋ、１２Ｃ、１２Ｍ、１２Ｙにより印字されたテストパターンを読み取り、各ヘッドの吐出検出を行う。吐出判定は、吐出の有無、ドットサイズの測定、ドット着弾位置の測定等で構成される。
【００４０】
印字検出部２４の後段には、後乾燥部４２が設けられている。後乾燥部４２は、印字された画像面を乾燥させる手段であり、例えば、加熱ファンが用いられる。印字後のインクが乾燥するまでは印字面と接触することは避けたほうが好ましいので、熱風を吹きつける方式が好ましい。
【００４１】
多孔質のペーパに染料系インクで印字した場合などでは、加圧によりペーパの孔を塞ぐことでオゾンなど、染料分子を壊す原因となるものと接触することを防ぐことで画像の耐候性がアップする効果がある。
【００４２】
後乾燥部４２の後段には、加熱・加圧部４４が設けられている。加熱・加圧部４４は、画像表面の光沢度を制御するための手段であり、画像面を加熱しながら所定の表面凹凸形状を有する加圧ローラー４５で加圧し、画像面に凹凸形状を転写する。
【００４３】
このようにして生成されたプリント物は、排紙部２６から排出される。本来プリントすべき本画像（目的の画像を印刷したもの）とテスト印字とは分けて排出することが好ましい。このインクジェット記録装置１０では、本画像のプリント物と、テスト印字のプリント物とを選別してそれぞれの排出部２６Ａ、２６Ｂへと送るために排紙経路を切り換える選別手段（不図示）が設けられている。なお、大きめの用紙に本画像とテスト印字とを同時に並列に形成する場合は、カッター（第２のカッター）４８によってテスト印字の部分を切り離す。カッター４８は、排紙部２６の直前に設けられており、画像余白部にテスト印字を行った場合に、本画像とテスト印字部を切断するためのものである。カッター４８の構造は前述した第１のカッター２８と同様であり、固定刃４８Ａと丸刃４８Ｂとから構成されている。また、図示を省略したが、本画像の排出部２６Ａには、オーダー別に画像を集積するソーターが設けられている。
【００４４】
なお、インク色ごとに設けられている各記録ヘッド１２Ｋ、１２Ｍ、１２Ｃ、１２Ｙの構造は共通しているので、以下、これらを代表して符号５０によって記録ヘッドを示すものとする。
【００４５】
図２は、記録ヘッド５０の構造例を示す平面透視図である。図２に示すように、記録ヘッド５０は、インク滴の吐出口であるノズル５１と、各ノズル５１に対応する圧力室５２等からなる複数のインク室ユニット（１ノズルに対応した記録素子単位となる液滴吐出素子）５３を千鳥でマトリクス状（２次元的）に配置させた構造を有し、これにより、ヘッド長手方向（紙送り方向と直交する方向）に沿って並ぶように投影される実質的なノズル間隔（投影ノズルピッチ）の高密度化を達成している。
【００４６】
各ノズル５１に対応して設けられている圧力室５２は、その平面形状が概略正方形となっており、対角線上の両隅部にノズル５１と供給口５４が設けられている。なお、圧力室５２の形状は、本例に限定されず、平面形状が四角形（菱形、長方形など）、五角形、六角形、その他の多角形、円形、楕円形など、多様な形態があり得る。また、ノズル５１や供給口５４の配置も図２に示す配置に限定されない。
【００４７】
図３は、記録ヘッド５０の一部を示した概略断面図（１つのインク室ユニット５３に対応する断面図）である。図３に示すように、記録ヘッド５０の前面側（インク吐出側）にはノズルプレート６０が接合されており、該ノズルプレート６０によって記録ヘッド５０のノズル面５０ａが構成されている。
【００４８】
ノズルプレート６０には、複数のノズル（ノズル孔）５１が２次元的に形成されており、図示するように、各ノズル５１はそれぞれ対応する圧力室５２に連通している。なお、ノズルプレート６０の詳細な構造については後で説明する。
【００４９】
各圧力室５２の一端には供給口５４がそれぞれ形成されており、各圧力室５２は各々の供給口５４を介して共通流路５５に連通している。図１に示したインク貯蔵／装填部１４から供給されるインクは、共通流路５５を介して各圧力室５２に分配供給される。
【００５０】
圧力室５２の一壁面（図３の上壁面）は振動板５６で構成されており、振動板５６上の圧力室５２に対応する位置（即ち、振動板５６を挟んで圧力室５２に対向する位置）には、個別電極５７を備えた圧電素子５８が設けられている。振動板５６はＳＵＳ等の導電性材料で構成され、複数の圧電素子５８に対する共通電極を兼ねている。なお、樹脂等の非導電性材料で振動板を構成する態様も可能であり、この場合は振動板部材の表面に金属等の導電材料による共通電極層が形成される。圧電素子５８には、ピエゾなどの圧電体が好適に用いられる。
【００５１】
圧力室５２にインクが充填された状態で、圧電素子５８に所定の駆動電圧が印加されると、圧電素子５８の変位に伴う振動板５６の変形によって、圧力室５２内のインクは加圧され、ノズル５１からインク滴が吐出される。インク吐出後、圧電素子５８が元の状態に戻る際、共通流路５５から供給口５４を通って新しいインクが圧力室５２に再充填される。
【００５２】
なお、本実施形態では、圧電素子の変位を利用してインク吐出を行う圧電方式が採用されているが、本発明の実施に際して、インク吐出の方式は限定されず、例えば、ヒーター等の発熱素子から生じる熱エネルギーを利用して、圧力室内に気泡を発生させ、その圧力でインク滴を吐出するサーマル方式も採用することができる。
【００５３】
次に、ノズルプレート６０の詳細構造について説明する。図４は、ノズルプレート６０の詳細構造を示したノズル孔５１周辺部の拡大断面図である。図４に示すように、ノズルプレート６０は、第１金属層６２、第２金属層６４、及び撥液層６６の３種類の層から構成されている。
【００５４】
ノズルプレート６０には、インク吐出側（図４の下側）に向かって先細となるラッパ状（円弧状）に構成されたＲ部５１ａと、円筒状に構成されたストレート部５１ｂとから成るノズル孔５１が形成されている。Ｒ部５１ａはインク流入側（図４の上側）に配置され、ストレート部５１ｂはインク吐出側に配置される。Ｒ部５１ａの最小径部分（即ち、インク吐出側の部分）はストレート部５１ｂの内径と同径に構成されており、ノズル孔５１の内面（内壁面）にはＲ部５１ａからストレート部５１ｂに沿って段差がない構造となっている。これにより、ノズル孔５１内部におけるインクの流れがスムーズ（円滑）になり、ノズル孔５１から吐出されるインク滴の吐出安定性が向上する。また、ノズル孔５１のインク流入側にＲ部５１ａを配置したことにより、圧電素子５８によって与えられた吐出エネルギーの損失を小さく抑えることができる。
【００５５】
第１金属層６２にはノズル孔形成位置に孔部６２ａが設けられており、該孔部６２ａ内面（内壁面）及び第１金属層６２表裏面に撥液層６６が形成されている。具体的には、第１金属層６２の孔部６２ａ内面に撥液層６６ａが形成されるとともに、第１金属層６２表面（インク吐出側の面；図４の下面）全体に撥液層６６ｂが形成され、第１金属層６２裏面（インク流入側の面；図４の上面）の孔部６２ａ開口周辺領域に撥液層６６ｃが形成される。換言すれば、第１金属層６２の表面から孔部６２ａ内面を介して裏面に沿って撥液層６６がコ字状に形成されている。
【００５６】
本実施形態においては、図示するように、第１金属層６２表面全体に撥液層６６ｂが形成されているが、第１金属層６２表面の孔部６２ａ開口周辺領域のみに撥液層６６ｂが形成されていてもよい。但し、ワイピング部材等に対する撥液層６６ｂの耐久性（耐ワイプ性）を向上させる観点から第１金属層６２表面全体に撥液層６６ｂを形成する態様の方が好ましい。第１金属層６２表面の孔部６２ａ開口周辺領域のみに撥液層６６ｂを形成する態様では、第１金属層６２表面に撥液層６６ｂとの界面が形成されるため、耐ワイプ性が第１金属層６２表面全体に形成する場合に比べて劣るためである。
【００５７】
また、図４に示すように、第１金属層６２裏面の撥液層６６ｃは、第１金属層６２と第２金属層６４に挟まれている。本実施形態のノズルプレート６０の製造方法については後で説明するが、第２金属層６４はオーバーハング電鋳によって撥液層６６ｃを覆うように第１金属層６２上に形成されたものであり、第１金属層６２の表面から孔部５１内面を介して裏面に沿ってコ字状に形成された撥液層６６の端部（つまり、撥液層６６ｃ）が第１金属層６２と第２金属層６４の間に入り込んだ構造となっている。このような構造によれば、撥液層６６の端部がノズル孔５１内部に露出していないので、撥液層／金属層界面（撥液層６６と第１金属層６２との界面）へのインク侵入による撥液層６６の剥離が防止される。なお、撥液層６６と第２金属層６４との界面については、撥液層６６表面側（第２金属層６４側に多く存在する撥液剤分子による撥液作用によってインク侵入による剥離の問題は生じにくい。また、ノズルプレート６０の表面（インク吐出側の面）にも撥液層６６の端部は露出していないので、ワイピング部材等に対する撥液層６６の耐久性（耐ワイプ性）も向上する。
【００５８】
本実施形態においては、上述したように、第１金属層６２の表面から孔部６２ａ内面を介して裏面に沿ってコ字状に撥液層６６が形成されているので、ノズル孔５１内面への撥液層６６の入り込み量をＤ、第１金属層６２の厚さをＴ１、撥液層６６の厚さをｔとしたとき、次式 Ｄ＝Ｔ１＋２ｔの関係が成立する。つまり、第１金属層６２の厚さＴ１に応じて、ノズル孔５１内面への撥液層６６の入り込み量Ｄをばらつきなく高精度に制御することができる。これにより、ノズル孔５１内部の所定位置でメニスカスを正確に位置させるができ、ノズル孔５１のインク吐出側開口周辺部にインクが濡れ広がることなく、吐出安定性が向上する。
【００５９】
また、本実施形態においては、ノズル孔５１内部において（即ち、接液部において）、第１金属層６２と第２金属層６４が直接接触しないため、各金属層６２、６４に異種金属を適用することができ、金属材料の最適化が可能となる。
【００６０】
次に、本実施形態のノズルプレート６０の製造方法について説明する。
【００６１】
図５は、本実施形態のノズルプレート６０の製造方法の一例（第１の製造方法）を示した説明図である。
【００６２】
まず、図５（ａ）に示すように、導電性基材７０上に感光性樹脂層（レジスト層）７２を形成する。具体的には、導電性基材７０の片側全面に、スピンコーター等によりネガタイプのフォトレジストを塗布して感光性樹脂層７２を形成する。このとき、感光性樹脂層７２の厚さが後の電鋳工程（図５（ｃ）参照）において形成される第１金属層６２の厚さよりも大きくなるように、ネガレジストを塗布する。なお、説明は省略するが、ポジタイプのフォトレジストを塗布する態様もある。
【００６３】
その後、必要に応じて、感光性樹脂層７２のプリベークを行った後、図４におけるノズル孔５１（第１金属層６２の孔部６２ａ）に対応した開口部が形成されたマスク（不図示）を用いて露光を行う。続いて、露光後の感光性樹脂層７２について現像を行った後、ポストベークを行う。こうして、図５（ｂ）に示すように、導電性基材７０上の感光性樹脂層７２は、ノズル孔５１（第１金属層６２の孔部６２ａ）に対応した円柱状の形状にパターニングされる。パターニング後の感光性樹脂層を符号７２ａで表す。
【００６４】
次に、図５（ｃ）に示すように、電鋳により導電性基材７０上に第１金属層６２を形成する。具体的には、導電性基材７０上にパターニングされた感光性樹脂層７２ａを電鋳の型として、Ｎｉ電鋳を行い、導電性基材７０の感光性樹脂層７２ａ側の面に第１金属層（Ｎｉ電鋳層）６２を堆積させる。第１金属層６２の厚さは、感光性樹脂層７２ａの厚さよりも薄く、例えば５〜１０μｍ程度である。
【００６５】
次に、有機溶媒等により感光性樹脂層７２ａの除去を行った後、図５（ｄ）に示すように、第１金属層６２裏面側（導電性基材７０の反対側）に保持部材７４を吸着させて、第１金属層６２を導電性基材７０から剥離する。第１金属層６２裏面側に保持部材７４を吸着させた状態において、少なくとも第１金属層６２裏面の孔部６２ａ開口周辺領域が露出するようなものであれば、保持部材７４の態様は特に限定されるものでない。例えば、保持部材７４として、第１金属層６２の各孔部６２ａに対応した開口がそれぞれ形成されていてもよいし、複数の孔部６２ａに対応する開口が形成されていてもよい。また、全ての孔部６２ａが形成される領域全体にわたって開口が形成されていてもよい。また、複数の保持部材７４を用いて第１金属層６２を保持するようにしてもよい。
【００６６】
次に、図５（ｅ）に示すように、第１金属層６２裏面側に保持部材７４を吸着（或いは粘着）させた状態において、真空蒸着、ＣＶＤ等の方法により、第１金属層６２の孔部６２ａ内面（内壁面）、及び第１金属層６２の表裏面に撥液層６６を形成する。具体的には、ＰＴＦＥ、ＰＶＤＦ、ＰＦＡ等フッ素樹脂の真空蒸着、フロオロアルキルシランのＣＶＤ等の方法が挙げられるが、基材との密着性の高さを考慮すると、フルオロアルキルシランの単分子膜を形成するのがよい。また、撥液層６６の形成後の表面張力を十分低くするためには、フルオロアルキルシラン分子中のフッ素原子の数を１０以上にすることが望ましい。
【００６７】
また、第１金属層６２裏面に形成された撥液層６６ｃを後で行われる電鋳（オーバーハング電鋳）工程においてめっきレジストとして機能させるため、本工程で形成される撥液層６６は非導電性材料で少なくとも構成されていることが必要となる。
【００６８】
こうして第１金属層６２の表面及び孔部６２ａ内面とともに、第１金属層６２裏面における保持部材７４の非吸着領域にわたって撥液層６６が形成される。
【００６９】
次に、第１金属層６２から保持部材７４を取り外した後、図５（ｆ）に示すように、第１金属層６２裏面に形成された撥液層６６をパターニングする。具体的には、第１金属層６２の孔部６２ａを含むその開口周辺領域に対応した遮光部７８ａを有するマスク７８を介して、真空紫外光を第１金属層６２裏面側に照射する。このとき、第１金属層６２を所定の支持部材８０上に載せた状態で行う方がハンドリング性向上の観点から好ましい。この結果、図５（ｇ）に示すように、第１金属層６２裏面の撥液層６６は、不要な部分が除去され、第１金属層６４裏面の孔部６２ａ開口周辺領域にパターニングされた状態となる。
【００７０】
なお、図５（ｅ）に示した撥液層形成工程において、第１金属層６４裏面に撥液層６６を形成する際に、後のオーバーハング電鋳で必要となる所望の形状（図５（ｇ）参照）に撥液層６６を最初から形成する態様もある。この場合は、図５（ｆ）に示した撥液層パターニング工程が不要となる。
【００７１】
次に、図５（ｈ）に示すように、第１金属層６２を陰極として、電鋳により第１金属層６２上に第２金属層６４を形成する。具体的には、第１金属層６２裏面の撥液層６６（図４の撥液層６６ｃ）をめっきレジストとして、Ｎｉ電鋳（オーバーハング電鋳）により、第１金属層６２裏面側に第２の金属層６４を堆積させる。これにより、第２金属層６４は、第１金属層６２裏面の撥液層６６を乗り越えて等方的に成長し、図示するようなＲ状（円弧状）に形成される。所定時間が経過した後、第２金属層６４の（ノズル孔５１側）先端部が、第１金属層６２の孔部６２ａ内面の撥液層６６ａと裏面の撥液層６６ｃが交差するエッジ部Ｐ（図４参照）に一致した時点で、オーバーハング電鋳による第２金属層６４の形成を終了する。こうして、図４に示したように、第１金属層６２、第２金属層６４、及び撥液層６６から成るノズルプレート６０を得ることができる。
【００７２】
図６は、オーバーハング電鋳により第１金属層６２上に第２金属層６４が形成される様子を示した説明図である。図６（ａ）に示すように、第１金属層６２裏面から成長し始めた第２金属層６４は、第１金属層６２裏面の撥液層６６ｃの厚さｔを超えるまでは図の上方向のみに成長する。その後、撥液層６６ｃの厚さｔを超えると、図６（ｂ）に示すように、撥液層６６ｃによる制限を失った第２金属層６４は等方的（全方位的）に成長する。このため、最終的に必要な第２金属層６４の厚さをＴ２とすると、図６（ｃ）に示すように半径Ｔ２−ｔの円弧状のＲ部６４ａ（ノズル孔５１のＲ部５１ａに相当）を有する第２金属層６４を得ることができる。
【００７３】
つまり、第２金属層６４のＲ部６４ａの半径は、最終的に必要な第２金属層６４の厚さＴ２と撥液層の厚さｔの差（即ち、Ｔ２−ｔ）となるので、第１金属層６２裏面の撥液層６６ｃの幅がＴ２−ｔとなるようにパターニングしておけばよい。これにより、厚さＴ２の第２金属層６４が得られると同時に、第２金属層６４の（ノズル孔５１側）先端部は撥液層６６のエッジ部Ｐに一致することになる。この結果、ノズル孔５１内面は、段差が生じることなく、Ｒ部５１ａからストレート部５１ｂに沿って連続的な面で構成されるので、ノズル孔５１内部におけるインク流れがスムーズになり、ノズル５１から吐出されるインク滴の吐出安定性が向上する。
【００７４】
第１金属層６２と第２金属層６４は同一金属でもよいし、異種金属でもよい。例えば、第１金属層６２をＮｉ（ニッケル）、第２金属層６４をＮｉＦｅ合金にする態様もある。第１金属層６２には、ＮｉＣｏ（ニッケルコバルト）のように薄くて硬い材料が好ましく、ノズルプレート製造時のハンドリング性を向上させることができる。
【００７５】
また、第１金属層６２の表面から孔部６２ａを介して裏面に沿ってコ字状に撥液層６６を形成するとともに、オーバーハング電鋳によって第１金属層６２裏面側に第２金属層６４を形成したことにより、第１金属層６２の厚さに応じてノズル孔５１内面への撥液層６６の入り込み量を精度良く制御することができるとともに、ノズル孔５１内部やノズルプレート６０の表面（インク吐出側の面）に撥液層６６端部（即ち、第１金属層６２裏面の撥液層６６ｃ）が露出していないので撥液層６６の耐久性が向上する。
【００７６】
図７は、本実施形態のノズルプレート６０の製造方法を他の例（第２の製造方法）を示した説明図である。本例では、図７（ａ）に示すように、第１金属層６２裏面側に保持部材７４′を吸着させた状態において、撥液層６６の形成をフッ素系樹脂の電着塗装で行う。このとき、保持部材７４′の表面を非導電化しておくとともに、保持部材７４′には、第１金属層６２裏面の撥液層６６が後のオーバーハング電鋳で必要となる所望の形状（図５（ｇ）参照）に最初からパターニングされるような開口が形成されているものを用いる。
【００７７】
電着塗装は、被着物（本例の場合、第１金属層６２）を陽極とするアニオン型電着塗装法と、被着物を陰極とするカチオン型電着塗装があり、どちらの方法でも使用できるが、カチオン型電着塗装法の方が金属イオンの溶出が無いため精度維持のためには好ましい。フッ素系樹脂の電着塗装としては、株式会社シミズエレコートナイスロンなどが挙げられる。膜厚は、５〜２０μｍ程度に設定できる。
【００７８】
電着塗装を行った後、第１金属層６２から保持部材７４′を剥離すると、図７（ｂ）に示すように、第１金属層６２の表面及び孔部６２ａ内面とともに、第１金属層６２裏面に所望の形状にパターニングされた撥液層６６を得ることができる。なお、他の工程については、上述した第１の製造方法（図５参照）と同様であるので説明を省略する。
【００７９】
本製造方法によれば、第１の製造方法のような撥液層６６のパターニング工程（図５（ｆ））を削減することができるので生産性が向上する。
【００８０】
次に、本発明に係る第２の実施形態について説明する。以下、第１の実施形態と共通する部分については説明を省略し、本実施形態の特徴的な部分を中心に説明する。
【００８１】
図８は、第２の実施形態におけるノズルプレート１６０の一部を示した断面図である。図８に示すように、本実施形態のノズルプレート１６０は、第１金属層１６２、第２金属層１６４、及び撥液層１６６の３種類の層から構成される点は第１の実施形態のノズルプレート６０と同様であるが、ノズル孔１５１の形状が異なる。
【００８２】
第１金属層１６２に形成される孔部１６２ａは、第１の実施形態の孔部６２のようなストレート状（円筒状）ではなく、インク吐出側（図８の下側）に向かって先広がりとなる逆テーパ状（円錐台状）に構成されている点で相違する。
【００８３】
本実施形態のノズルプレート１６０に形成されるノズル孔１５１は、インク吐出側に向かって先細となるラッパ状（円弧状）に構成されたＲ部１５１ａと、インク吐出側に向かって先広がりとなる逆テーパ状（逆円錐台状）に構成された逆テーパ部１５１ｂとから成る。Ｒ部１５１ａはインク流入側（図８の上側）に配置され、逆テーパ部１５１ｂはインク吐出側に配置されており、ノズル孔１５１内部は第２金属層１６４と撥液層１６６の境界位置で括れた形状となっている。
【００８４】
本実施形態においても、第１の実施形態と同様に、第１金属層１６２の表面から孔部１６２ａ内面を介して裏面に沿ってコ字状に撥液層１６６が形成されており、第１金属層１６２の厚さに応じてノズル孔１５１内面への撥液層１６６の入り込み量を精度良く制御可能であるとともに、ノズル孔１５１が第２金属層１６４と撥液層１６６の境界位置において括れた形状になっているので、メニスカスのクリップポイントが更に明確化され、流路抵抗も下がる。よって、ノズル１５１から吐出されるインク滴の吐出特性が安定化し、吐出効率も向上する。
【００８５】
図９は、第２の実施形態のノズルプレート１６０の製造方法の一例（第３の製造方法）を示した説明図である。まず、図９（ａ）に示すように、第１の実施形態と同様にして導電性基材１７０上に感光性樹脂層（レジスト層）１７２を形成した後、ノズル孔１６１に対応した開口部１８２ａを有するマスク１８２を介して拡散光を感光性樹脂層１７２に照射する。例えば、図示するように、平行光を拡散板１８４及びマスク１８２を介して感光性樹脂層１７２に照射すればよい。その後、現像を行うと、図９（ｂ）に示すように、導電性基材１７０上にテーパ状（円錐台状）の感光性樹脂層１７２（１７２ａ）を得ることができる。その後の工程は第１の実施形態と同様であるので詳細な説明は省略するが、電鋳により導電性基材１７０上に第１金属層（Ｎｉ電鋳層）１６２を形成し（図９（ｃ））、第１金属層１６２裏面側に保持部材１７４を吸着させて第１金属層１６２を導電性基材１７０から剥離させ、そのままの状態で第１金属層１６２の孔部１６２ａ内面及び表裏面に撥液層１６６を形成し（図９（ｄ））、必要に応じて第１金属層１６２裏面の撥液層１６６のパターニングを行った後、オーバーハング電鋳により第１金属層１６２の裏面側に第２金属層（Ｎｉ電鋳層）１６４を形成すればよい（図９（ｅ））。
【００８６】
こうして、図８に示したように、本実施形態のノズルプレート１６０を得ることができる。本製造方法においても、図８に示すように、オーバーハング電鋳によって第２金属層１６４の（ノズル孔１５１側）先端を、第１金属層１６２の孔部１６２内面の撥液層１６６ａと第１金属層１６２裏面の撥液層１６６ｃが交差するエッジ部Ｐ′に精度良く一致させることができる。従って、上述した第１及び第２の製造方法と同様に、ノズル孔１５１内部（特に、第２金属層１６４と撥液層１６６の境界位置）において段差を生じさせることなく、第１金属層１６２の厚さに応じてノズル孔１５１内部への撥液層１６６の入り込み量を精度良く制御することができるので、ノズル孔１５１内部におけるメニスカス位置を正確に規定することができ、吐出安定性が向上する。
【００８７】
なお、本明細書における「撥液」、「親液」の定義は、次のようなガラス基板表面のぬれ性試験方法（JIS R3257）により測定された接触角に基づいて行っている。即ち、図１０に示すように、水平に置かれた試験片上に水滴を静置したとき、水滴の容量が４［μｌ］以下の場合には、水滴の形状は球の一部とみなすことができるので、接触角θと水滴の形状の間には、次の関係が成り立つ。
【００８８】
【数１】
2008194903.tif 000003
【００８９】
ただし、水滴の試験片に接している面の半径をｒ［ｍｍ］、試験片表面から水滴の頂点までの高さをｈ［ｍｍ］とする。
【００９０】
ｒとｈの測定から式（１）によって接触角θを求める。
【００９１】
ｒとｈから求める方法の他に、光学的読取装置で図１０の線ＡＢ（Ｂは水滴の頂点）を引き、線ＡＢと試験片表面の間の角θ／２を直読し、これを２倍して接触角θを求めても良い。
【００９２】
このように測定した接触角θにおいて、一般的に接触角θが９０度以下を親液性、９０度以上を撥液性、１５０度以上を超撥液性というが、インクは一般的に表面張力が小さいため、インクジェットヘッド関連の場合、一般的な接触角９０度以上という値を撥液性の目安とすることはできない（撥液剤を塗ってもインクで測定すると接触角９０度以上にならない）。このため仮目標として、純水で接触角＞１００度、インクで接触角＞６０度を設定している。
【００９３】
本明細書において、「撥液」とは、上述した方法により測定された接触角θが、水で１００度、インクで６０度より大きい場合をいい、それ以外を「親液」という。
【００９４】
以上、本発明のノズルプレート及びその製造方法、並びに液体吐出ヘッド及び画像形成装置について詳細に説明したが、本発明は、以上の例には限定されず、本発明の要旨を逸脱しない範囲において、各種の改良や変形を行ってもよいのはもちろんである。例えば、被吐出媒体（ウエハ、プリント基板等）上に液体（水、処理液、レジスト等）を吐出させる液体吐出装置（ディスペンサ等）にも広く適用可能である。
【図面の簡単な説明】
【００９５】
【図１】インクジェット記録装置の概略を示す全体構成図
【図２】記録ヘッドの構造例を示す平面透視図
【図３】記録ヘッドの一部を示した概略断面図
【図４】ノズルプレートのノズル孔周辺部を示した拡大断面図
【図５】ノズルプレートの製造方法の一例を示した説明図
【図６】オーバーハング電鋳により第１金属層上に第２金属層が形成される様子を示した説明図
【図７】ノズルプレートの製造方法の他の例を示した説明図
【図８】第２の実施形態におけるノズルプレートの一部を示した断面図
【図９】第２の実施形態におけるノズルプレートの製造方法の一例を示した説明図
【図１０】ぬれ性試験方法の説明図
【符号の説明】
【００９６】
１０…インクジェット記録装置、５０…記録ヘッド、５１…ノズル、５２…圧力室、５４…インク供給口、５５…共通流路、６０…ノズルプレート、６２…第１金属層、６４…第２金属層、６６…撥液層、７０…導電性基材、７２…感光性樹脂層、７４…保持部材
【図１】
2008194903.tif 000004
【図２】
2008194903.tif 000005
【図３】
2008194903.tif 000006
【図４】
2008194903.tif 000007
【図５】
2008194903.tif 000008
【図６】
2008194903.tif 000009
【図７】
2008194903.tif 000010
【図８】
2008194903.tif 000011
【図９】
2008194903.tif 000012
【図１０】
2008194903.tif 000013